ПОРТЛАНДЦЕМЕНТ
PORTLAND CEMENT

Изобретение относится к составам цементов и может быть использовано для получения новых видов цементов, используемых в строительстве, а также строительных растворах и бетонах на их основе.
Известны составы портландцемента, включающие портландцементный клинкер, двуводный гипс и минеральные добавки (ГОСТ 10178-85).
Однако такие составы имеют недостаточно высокие прочностные показатели.
Наиболее близким по технической сущности к заявляемому изобретению является портландцемент, содержащий портландцементный клинкер, хвосты серно-кислотной переработки боросодержащего минерального сырья и подщелачивающую добавку в виде сухого сыпучего материала (RU 2371405, МПК С04В 7/52, С04В 22/00, C04B 103/60, опубл. 27.10.2009).
К недостатку известного состава портландцемента следует отнести недостаточно высокие прочностные показатели.
Технический результат заключается в повышении прочностных характеристик портландцемента.
Сущность изобретения заключается в том, что портландцемент включает алитовый портландцементный клинкер, двуводный гипс и минеральную добавку, в качестве которой содержит сернокислый натрий и кварцевый песок с размером зерен 160-320 мкм, при следующем соотношении компонентов, мас.%:
Портландцементный клинкер
87,34-96,43
Двуводный гипс
1,93-6,99
Сернокислый натрий
0,68-3,06
Кварцевый песок
остальное
Для изготовления портландцемента используют следующие компоненты:
- алитовый портландцементный клинкер со следующими минералогическими составами:
2
2
2
3
2
3
2
3
3CaO·SiO 59-63%; 2CaO·SiO 18-18%; 3CaO·AlO 6-7,5%; 4CaO·AlO·FeO 11-12%, ОАО «Мордовцемент»;
2
2
2
3
2
3
2
3
3CaO·SiO 55-58%; 2СаО·SiO 14-18%; 3СаО·AlO 7-8%; 4CaO·AlO·FeO 14-16%, ОАО «Красноярск»;
- двуводный гипс второго сорта Порецкого месторождения (ГОСТ 4013-82); сернокислый натрий (ГОСТ 6318-77);
- кварцевый песок Воеводского месторождения с размером зерен от 160 мкм до 320 мкм (ГОСТ 8736-97).
Способ изготовления портландцемента заключается в следующем. Производят весовую дозировку компонентов. Затем в помольном агрегате производят совместный размол портландцементного клинкера, двуводного гипса и минеральных добавок: сернокислый натрий и кварцевый песок с размером зерен 160-210 мкм до удельной поверхности 300-400 м /кг.
Испытания портландцемента проводят по ГОСТ 310-76 на образцах нижеследующих составов (табл.1).
Полученные результаты приведены в табл.2. Составы 1, 2, 10 и 11 не соответствуют требованиям ГОСТ 310-76, так как сроки схватывания этих составов вышли за пределы допустимых.
По сравнению с известным решением предлагаемое позволяет повысить прочностные характеристики портландцемента.